ИСКУССТВЕННЫЙ КАМЕНЬ

1. Композиционный материал искусственного камня, включающий от 3 до 10 мас.% сшитой смолы матрицы, более 80 мас.% кремнистого или известкового минерала в виде частиц и от 0,05 до 5 мас.% акрилового фосфатного связующего агента.
2. Композиционный материал искусственного камня по п.1, в котором сшитая смола матрицы представляет собой сшитую сложнополиэфирную смолу.
3. Композиция искусственного камня по п.2, в которой ненасыщенная сложнополиэфирная смола представляет собой смолу на основе неопентилгликоля и изофталевой кислоты.
4. Композиция искусственного камня по п.1, в котором сшитая смола матрицы представляет собой сшитую акриловую смолу.
5. Композиционный материал по п.1, в котором кремнистый минерал в виде частиц представляет собой кварцевый песок.
6. Композиционный материал по п.5, в котором средний размер частиц кварцевого песка составляет от 0,2 до 2 мм в диаметре.
7. Композиционный материал по п.1, в котором минерал в виде частиц составляет от 90 до 93 мас.% композиционного материала.
8. Композиционный материал по п.1, в котором минерал в виде частиц представляет собой смесь сшитой смолы матрицы, содержащей более 80 мас.% кремнистого или известкового минерала в виде частиц.
9. Композиционный материал по п.1, в котором акриловый фосфат представляет собой метилметакрилат фосфат.
10. Композиционный материал по п.8, в котором частицы представляют собой смесь более 80 мас.% кварцевого песка и от 2 до 10 мас.% сшитой ненасыщенной сложнополиэфирной смолы.
11. Способ изготовления композиции искусственного камня, который включает смешивание от 3 до 10 мас.% сшиваемой смолы матрицы с по меньшей мере 80 мас.% от общей массы композиции кремнистого или известкового минерала в виде частиц и от 0,05 до 5 мас.% акрилового фосфата до получения однородной смеси, помещение полученной смеси в форму и воздействие на нее вибрацией для уменьшения объема смеси, осуществление прессования в форме полученной смеси при условиях вакуума до тех пор, пока объем начальной смеси не уменьшится по меньшей мере на 40%, и последующее сшивание смолы матрицы.
12. Способ по п.11, в котором смола матрицы представляет собой ненасыщенную сложнополиэфирную смолу или ненасыщенную акриловую смолу.
13. Способ по п.11, в котором минерал в виде частиц представляет собой кварцевый песок.
14. Способ по п.11, в котором минерал в виде частиц представляет собой композиционный материал, содержащий от 3 до 10% сшитой смолы матрицы и по меньшей мере 80 мас.% от общей массы композиции кремнистого или известкового минерала в виде частиц.
15. Способ по п.14, в котором смола матрицы в минерале в виде частиц представляет собой ненасыщенную смолу на основе неопентилгликоля и изофталевой кислоты, а минерал представляет собой кварцевый песок.
16. Композиция искусственного камня, изготовленная согласно способу по п.14.
17. Продукт по п.16 в форме пластины.